(57)【要約】  導電性と視認性とを兼ね備えたタッチパネル用透明電極を提供する。アルミニウム含有層と、アルミニウム含有層に隣接して設けられた銀を主成分とする導電層とを備えるタッチパネル用透明電極を構成する。
2014087847.tif 000002
【特許請求の範囲】
【請求項１】
アルミニウム含有層と、
前記アルミニウム含有層に隣接して設けられた銀を主成分とする導電層と、を備える
タッチパネル用透明電極。
【請求項２】
前記導電層の厚さが１５ｎｍ以下である請求項１に記載のタッチパネル用透明電極。
【請求項３】
前記アルミニウム含有層の厚さが５ｎｍ以下である請求項１に記載のタッチパネル用透明電極。
【請求項４】
前記導電層との間に前記アルミニウム含有層を狭持して設けられた高屈折率層を備える請求項１に記載のタッチパネル用透明電極。
【請求項５】
前記導電層と前記アルミニウム含有層とが、高屈折率層により挟持されている請求項４に記載のタッチパネル用透明電極。
【請求項６】
前記高屈折率層が、二酸化チタン又は酸化ニオブから構成されている請求項４に記載のタッチパネル用透明電極。
【請求項７】
前記導電層上に保護層を備える請求項１に記載のタッチパネル用透明電極。
【請求項８】
前記導電層がパターニングされている請求項１に記載のタッチパネル用透明電極。
【請求項９】
請求項１に記載のタッチパネル用透明電極を備える
タッチパネル。
【請求項１０】
請求項９に記載のタッチパネルと、
前記タッチパネルに重ねて配置された表示パネルと、を備える
表示装置。
【発明の詳細な説明】
【技術分野】
【０００１】
本発明は、タッチパネル用透明電極、このタッチパネル用透明電極を備えるタッチパネル、及び、表示装置に関する。
【背景技術】
【０００２】
表示パネルの表示面側に配置されるタッチパネルには、抵抗膜式、表面型静電容量式、投影型静電容量式、光学式、超音波式などの様々な方式があるが、投影型静電容量式は多点入力できるという特徴を有しており、スマートフォンなどでの実用化が進んでいる。【０００３】
ところで、投影型静電容量方式のように、パネル面の全面にわたって電極が配置される構成のタッチパネルにおいては、透明性の導電性材料を用いて電極を構成することにより、タッチパネルを介して配置される表示画像の視認性を確保している。このようなタッチパネル用透明電極としては、主としてインジウムスズ酸化物（ＩＴＯ）のような金属酸化物が用いられてきた。しかしながら、ＩＴＯ等の金属酸化物は、光透過性には優れるものの導電性が十分ではなく、パネルの中央付近で電圧降下が起こりやく、タッチパネルの大型化が阻害される。また、抵抗値を低く抑えようとした場合、ある程度の厚さが必要とされるため、投影型静電容量方式のように電極がパターンを有する場合、このパターンが視認され易くなり、結果として下地となる表示画像の視認性が低下する。【０００４】
そこで近年においては、タッチパネル用透明電極として、ＩＴＯよりも導電性が高い金属ナノワイヤーを用いた構成が提案されている（例えば下記特許文献１参照）。
【先行技術文献】
【特許文献】
【０００５】
【特許文献１】特開２０１２−３３４６６号公報
【発明の概要】
【発明が解決しようとする課題】
【０００６】
しかしながら、金属ナノワイヤーを用いたタッチパネル用透明電極は、抵抗を下げるために金属ナノワイヤーの添加量を増加させると、金属ナノワイヤーの光散乱により下地となる表示画像の視認性が低下する課題を有していた。【０００７】
そこで本発明は、十分な導電性と視認性とを兼ね備えたタッチパネル用透明電極を提供すること、並びに、このタッチパネル用透明電極を用いることによって視認性の向上が図られたタッチパネル、及び、表示装置を提供する。
【課題を解決するための手段】
【０００８】
本発明のタッチパネル用透明電極は、アルミニウム含有層と、アルミニウム含有層に隣接して設けられた銀を主成分とする導電層とを備える。
本発明のタッチパネルは、上記タッチパネル用透明電極を備える。
また、本発明の表示装置は、上記タッチパネルと、このタッチパネルに重ねて配置された表示パネルとを備える。【０００９】
本発明のタッチパネル用透明電極によれば、アルミニウム含有層に隣接させて、銀を主成分とした導電層が設けられる。このアルミニウム含有層上に銀を主成分とする導電層を形成することにより、銀原子とアルミニウム含有層を構成するアルミニウム原子との相互作用により、銀の凝集が抑えられ、薄いながらも均一な厚さの導電層が得られる。
従って、銀を用いた透明電極において、導電性の向上と視認性の向上との両立が可能となる。また、この透明電極を用いて、導電性と視認性とに優れるタッチパネル及び表示装置を構成することができる。
【発明の効果】
【００１０】
本発明によれば、導電性と視認性とを兼ね備えたタッチパネル用透明電極、タッチパネル及び表示装置を提供することができる。
【図面の簡単な説明】
【００１１】
【図１】第１実施形態のタッチパネル用透明電極の概略構成を示す図である。
【図２】第２実施形態のタッチパネル用透明電極の概略構成を示す図である。
【図３】第３実施形態のタッチパネル用透明電極の概略構成を示す図である。
【図４】第４実施形態のタッチパネルの概略構成を示す斜視図である。
【図５】第４実施形態のタッチパネルに用いられる、タッチパネル用透明電極の電極構成を示す平面図である。
【図６】第４実施形態のタッチパネルの電極部分の平面配置を示す模式図である。
【図７】図６に示すＡ−Ａ断面に相当する、第４実施形態のタッチパネルの断面模式図である。
【図８】図６に示すＡ−Ａ断面に相当する、第４実施形態のタッチパネルの変形例の断面模式図である。
【図９】図６に示すＡ−Ａ断面に相当する、第５実施形態のタッチパネルの断面模式図である。
【図１０】図６に示すＡ−Ａ断面に相当する、第５実施形態のタッチパネルの変形例の断面模式図である。
【図１１】第６実施形態のタッチパネルに用いられる、タッチパネル用透明電極の電極構成を示す平面図である。
【図１２】図１１に示すタッチパネル用透明電極の電極構成の拡大図である。
【図１３】図１１に示すＢ−Ｂ断面に相当する、第６実施形態のタッチパネルの断面模式図である。
【図１４】第７実施形態の表示装置の概略構成を示す斜視図である。
【発明を実施するための形態】
【００１２】
以下、本発明を実施するための最良の形態の例を説明するが、本発明は以下の例に限定されるものではない。
なお、説明は以下の順序で行う。
１．タッチパネル用透明電極（第１実施形態）
２．タッチパネル用透明電極（第２実施形態）
３．タッチパネル用透明電極（第３実施形態）
４．タッチパネル（第４実施形態：２枚の透明基板を用いた構成）
５．タッチパネル（第５実施形態：透明基板の両面に導電層を設けた構成）
６．タッチパネル（第６実施形態：透明基板の片面に導電層を設けた構成）
７．表示装置（第７実施形態：タッチパネルを用いた構成）
【００１３】
〈１．タッチパネル用透明電極（第１実施形態）〉
本発明の第１実施形態について説明する。
図１に、第１実施形態のタッチパネル用透明電極の概略構成図（断面図）を示す。図１に示すように、タッチパネル用透明電極１０は、アルミニウム含有層１２と、導電層１３とを備えて、透明基板１１上に形成されている。タッチパネル用透明電極１０は、アルミニウム含有層１２と導電層１３との一方面同士が隣接して形成されている。また、導電層１３の他方面上には、保護層１４が設けられている。そして、アルミニウム含有層１２の他方面側に透明基板１１を備える。つまり、アルミニウム含有層１２と導電層１３とからなる透明電極１０が、透明基板１１と保護層１４とに挟持された構成である。
【００１４】
以下に、本例のタッチパネル用透明電極１０について、透明基板１１、アルミニウム含有層１２、導電層１３、及び、保護層１４の順に、詳細な構成を説明する。なお、本例のタッチパネル用透明電極１０において、透明とは波長５５０ｎｍでの光透過率が５０％以上であることをいう。
【００１５】
［透明基板］
タッチパネル用透明電極１０が形成される透明基板１１は、表示パネルの前面板を兼ねるものであってもよい。このような透明基板１１としては、例えば、ガラス、石英、透明樹脂フィルムが挙げられる。
【００１６】
ガラスとしては、例えば、シリカガラス、ソーダ石灰シリカガラス、鉛ガラス、ホウケイ酸塩ガラス、無アルカリガラス等が挙げられる。これらのガラス材料の表面には、タッチパネル用透明電極１０との密着性、耐久性、平滑性の観点から、必要に応じて、研磨等の物理的処理や、無機物または有機物からなる被膜や、これらの被膜を組み合わせたハイブリッド被膜が形成される。
【００１７】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート（ＴＡＣ）、セルロースアセテートブチレート、セルロースアセテートプロピオネート（ＣＡＰ）、セルロースアセテートフタレート、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）又はアペル（商品名三井化学社製）といったシクロオレフィン系樹脂等が挙げられる。
【００１８】
樹脂フィルムの表面には、無機物又は有機物からなる被膜や、これらの被膜を組み合わせたハイブリッド被膜が形成されていてもよい。このような被膜及びハイブリッド被膜は、ＪＩＳ−Ｋ−７１２９−１９９２に準拠した方法で測定された、水蒸気透過度（２５±０．５℃、相対湿度９０±２％ＲＨ）が０．０１ｇ／（ｍ２・２４時間）以下のバリア性フィルム（バリア膜等ともいう）であることが好ましい。またさらには、ＪＩＳ−Ｋ−７１２６−１９８７に準拠した方法で測定された酸素透過度が１０−３ｍｌ／（ｍ２・２４時間・ａｔｍ）以下、水蒸気透過度が１０−５ｇ／（ｍ２・２４時間）以下の高バリア性フィルムであることが好ましい。
【００１９】
以上のようなバリア性フィルムを形成する材料としては、樹脂フィルムの劣化をもたらす水分や酸素等の浸入を抑制する機能を有する材料を用いる。例えば、酸化珪素、二酸化珪素、窒化珪素等を用いることができる。さらに当該バリア性フィルムの脆弱性を改良するために、これら無機層と有機材料からなる層（有機層）の積層構造を持たせることがより好ましい。無機層と有機層の積層順については特に制限はないが、両者を交互に複数回積層させることが好ましい。
【００２０】
バリア性フィルムの形成方法については特に限定はなく、例えば、真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。特に、特開２００４−６８１４３号公報に記載の大気圧プラズマ重合法を好ましく用いることができる。
【００２１】
［アルミニウム含有層］
アルミニウム含有層１２は、例えば、アルミニウム、アルミニウム含有化合物を用いて構成された層である。また、アルミニウム含有層１２は、導電層１３に隣接して形成された層である。導電層１３と接してアルミニウム含有層１２が形成されることにより、導電層１３の主成分である銀と、アルミニウム含有層１２を構成するアルミニウム原子との相互作用により、アルミニウム含有層１２表面における銀原子の拡散距離が減少し、銀の凝集が抑えられる。このため、一般的に、核成長型（Volumer-Weber：ＶＷ型）での成長により島状に孤立し易い薄銀層が、単層成長型（Frank-van der Merwe：ＦＭ型）の成長によって形成される。従って、アルミニウム含有層１２に接して、銀を主成分とする導電層１３を形成することにより、薄いながらも、均一な厚さの導電層１３が得られる。
【００２２】
このアルミニウム含有層１２としてアルミニウム含有化合物を用いる場合には、アルミニウム原子と銀原子とを相互作用させるため、アルミニウム含有層１２の全体において、特に導電層１３との界面側において、アルミニウム含有量が多いことが好ましい。アルミニウム含有化合物としては、例えば、アルミニウム合金、アルミニウム酸化物、アルミニウム窒化物が挙げられる。
【００２３】
アルミニウム合金としては、アルミニウムを主成分とした合金であり、アルミニウムの含有率が５０ａｔｍ％以上であることが好ましい。アルミニウム合金としては、例えば、アルミニウムチタン（ＴｉＡｌ）が挙げられる。
また、アルミニウム酸化物としては、例えば、酸化アルミニウム（Ａｌ２Ｏ３）が挙げられる。
アルミニウム窒化物としては、例えば窒化アルミニウム（ＡｌＮ）が挙げられる。
【００２４】
また、アルミニウム含有層１２は、アルミニウムや上述したアルミニウム含有化合物を用いて構成されていればよく、これらを２種以上用いて構成されていてもよい。さらに、アルミニウム含有層１２は、アルミニウム以外の金属が添加されていてもよい。これらの金属としては、例えば、銀（Ａｇ）、マグネシウム（Ｍｇ）、銅（Ｃｕ）、インジウム（Ｉｎ）、金（Ａｕ）、イリジウム（Ｉｒ）、リチウム（Ｌｉ）等が添加されていてもよい。
【００２５】
以上のようなアルミニウム含有層１２は、タッチパネル用透明電極１０の光透過性を阻害しない程度の厚さとし、例えば５ｎｍ以下とすることが好ましい。一方、アルミニウム含有層１２は、アルミニウム含有層１２上に形成される導電層１３の膜均一性を確保することができる程度の厚さを必要とする。この厚さとしてアルミニウム含有層１２は、アルミニウム原子が１原子層以上形成されていればよい。また、アルミニウム含有層１２は、連続膜であることが好ましい。なお、アルミニウム含有層１２においてアルミニウムの連続相に欠陥があっても、この欠陥が導電層１３を構成するＡｇ原子よりも小さければ、導電層１３の膜均一性を確保することができる。
【００２６】
尚、このようなアルミニウム含有層１２の形成方法が特に限定されることはないが、蒸着法（ＥＢ、抵抗加熱）、及びスパッタ法が好ましく適用される。
【００２７】
［導電層］
導電層１３は、銀を主成分として構成された層であって、銀又は銀を主成分とした合金を用いて構成され、アルミニウム含有層１２に隣接して形成された層である。このような導電層１３の形成方法としては、塗布法、インクジェット法、コーティング法、ディップ法等のウェットプロセスを用いる方法や、蒸着法（抵抗加熱、ＥＢ法等）、スパッタ法、ＣＶＤ法等のドライプロセスを用いる方法等が挙げられる。なかでも蒸着法が好ましく適用される。また、導電層１３は、アルミニウム含有層１２上に形成されることにより、形成後の高温アニール処理等がなくても十分に導電性を有することを特徴とするが、必要に応じて、形成後に高温アニール処理等を行ったものであってもよい。
【００２８】
導電層１３を構成する銀（Ａｇ）を主成分とする合金は、一例として銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）等が挙げられる。
【００２９】
以上のような導電層１３は、銀又は銀を主成分とした合金の層が、必要に応じて複数の層に分けて積層された構成であってもよい。
【００３０】
さらに、タッチパネル用透明電極１０の光透過性を阻害しないために、導電層１３の厚さを１５ｎｍ以下となるように設定することが好ましく、特に１２ｎｍ以下とすることが好ましい。導電層１３の厚さが１５ｎｍ以下では、層の吸収成分及び反射成分が低く抑えられ、タッチパネル用透明電極１０の光透過率が維持されるため好ましい。さらに、導電層１３の厚さを１２ｎｍ以下とすることにより、タッチパネル用透明電極１０の光透過性がさらに向上する。また、導電層１３は、少なくとも厚さが４ｎｍ以上あれば、タッチパネル用透明電極１０の導電性が確保される。
【００３１】
また、上述の導電層１３は、電極パターンを有することが好ましい。導電層１３の電極パターンとしては、例えば、マトリクス状に複数の電極パターンが形成されていることが好ましい。マトリクス状の電極パターンとしては、複数のｘ電極パターン又はｙ電極パターンを有し、各ｘ電極パターン又はｙ電極パターンが、それぞれｘ方向又はｙ方向に延設された状態で、互いに間隔を保って並列に配置される。これらの各ｘ電極パターン又はｙ電極パターンは、例えばｘ方向に配列されたひし形やその他の形状のパターン部分を、ｘ方向又はｙ方向に直線状に連結した形状とすることができる。また、各ｘ電極パターン、ｙ電極パターンの端部に、導電層１３からなる配線パターンが接続され、透明基板１１上における周縁領域から端縁に、この配線パターンが引き出されていてもよい。
【００３２】
また、タッチパネル用透明電極１０は、ｘ電極パターン又はｙ電極パターンのいずれか一方の電極パターンを有する構成としてもよく、ｘ電極パターンとｙ電極パターンとの両方の電極パターンを有する構成としてもよい。さらに、電極パターンとしては、上記マトリクス状に限らず、他のパターンとしてもよい。
【００３３】
なお、導電層１３が形成されるアルミニウム含有層１２は、アルミニウム含有層１２を構成する材料の特性に応じて、パターニングの要否が決められる。例えば、アルミニウム含有層１２の導電性が低く、導電性を無視できる場合には、アルミニウム含有層１２に導電層１３のような電極パターンを形成しなくてもよい。また、アルミニウム含有層１２の導電性が高く、導電性を考慮する必要がある場合には、アルミニウム含有層１２に導電層１３と同様の電極パターンを形成する必要がある。
【００３４】
［保護層］
上記アルミニウム含有層１２、及び、アルミニウム含有層１２に隣接して設けられた導電層１３からなる積層構造のタッチパネル用透明電極１０は、導電層１３のアルミニウム含有層１２と接していない側に、保護層１４を備える。この場合、タッチパネル用透明電極１０の光透過性を損なうことのないように、保護層１４が光透過性を有することが好ましい。また、保護層１４は光学調整層として機能する層であってもよい。
【００３５】
保護層１４は、タッチパネル用透明電極１０の導電層１３を覆う、板状又はフィルム状の部材や、導電層１３を覆う無機材料、有機材料又は樹脂材料を用いて構成される。この保護層１４は、タッチパネル用透明電極１０において少なくとも導電層１３を覆う状態で設けられている。
【００３６】
保護層１４を構成する板状又はフィルム状の部材としては、上述の透明基板１１と同様の部材を用いることができる。なかでも、タッチパネル用透明電極１０を薄型化できることから、薄型の樹脂フィルムを好ましく使用することができる。
【００３７】
さらに樹脂フィルムは、透明基板１１と同様に、無機物又は有機物からなる被膜や、これらの被膜を組み合わせたハイブリッド被膜が形成されていてもよい。被膜は、ＪＩＳ−Ｋ−７１２６−１９８７に準拠した方法で測定された酸素透過度が１×１０−３ｍｌ／（ｍ２・２４ｈ・ａｔｍ）以下、ＪＩＳ−Ｋ−７１２９−１９９２に準拠した方法で測定された水蒸気透過度（２５±０．５℃、相対湿度（９０±２）％ＲＨ）が、１×１０−３ｇ／（ｍ２・２４ｈ）以下であることが好ましい。
【００３８】
また、無機材料、有機材料又は樹脂材料を用いて構成された保護層１４としては、特に、水分や酸素等、導電層１３やアルミニウム含有層１２の劣化をもたらす物質の浸入を抑制する機能を有する材料で構成されることが好ましい。このような材料として、例えば、酸化珪素、二酸化珪素、窒化珪素、酸化窒化珪素、酸化炭化珪素等の無機材料が用いられる。さらに封止膜の脆弱性を改良するために、これら無機材料からなる膜や、有機材料からなる膜を用いて積層構造としてもよい。また、保護層１４には導電層１３の腐食を防ぐ防腐剤を添加していてもよい。
【００３９】
これらの膜の形成方法については、特に限定はなく、例えば真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。
【００４０】
［タッチパネル用透明電極の効果］
以上のように構成されたタッチパネル用透明電極１０は、アルミニウム含有層１２に隣接させて、銀を主成分とした導電層１３を設けた構成である。これにより、アルミニウム含有層１２に隣接させて導電層１３を形成する際には、導電層１３を構成する銀原子がアルミニウム含有層１２を構成するアルミニウム原子と相互作用し、銀原子のアルミニウム含有層１２表面での拡散距離が減少し、銀の凝集が抑えられる。このため、一般的には核成長型（Volumer-Weber：ＶＷ型）での成長により島状に孤立し易い薄銀層が、単層成長型（Frank-van der Merwe：ＦＭ型）の成長によって形成されるようになる。従って、薄いながらも、均一な厚さの導電層１３が得られるようになる。
【００４１】
以上の結果、この様なアルミニウム含有層１２の上部に、薄く均一な厚さを有することで光透過性を確保しつつ、導電性を確保した導電層１３が得られる。このため、銀を用いたタッチパネル用透明電極１０における導電性を向上させ、さらに、光散乱を抑制して下地となる表示画像等の視認性を向上させることができる。
【００４２】
〈２．タッチパネル用透明電極（第２実施形態）〉
次に、本発明の第２実施形態について説明する。
図２に、第２実施形態のタッチパネル用透明電極の概略構成図（断面図）を示す。図２に示すように、第２実施形態のタッチパネル用透明電極２０は、高屈折率層２４を備えることのみが、図１に示す第１実施形態のタッチパネル用透明電極１０と異なる。以下、第１実施形態と同様の構成要素について重複する詳細な説明を省略し、第２実施形態のタッチパネル用透明電極の構成を説明する。
【００４３】
図２に示すように、タッチパネル用透明電極２０は、高屈折率層２４と、アルミニウム含有層１２と、導電層１３とを備えて、透明基板１１上に形成されている。アルミニウム含有層１２及び導電層１３は、上述の第１実施形態と同様の構成である。また、タッチパネル用透明電極２０は、アルミニウム含有層１２と導電層１３との一方面同士が隣接して形成されている。そして、高屈折率層２４の一方面側にアルミニウム含有層１２の他方面側が接して形成されて、高屈折率層２４の他方面側に透明基板１１を備えている。また、導電層１３の他方面上には、保護層１４が設けられている。透明基板１１及び保護層１４についても、上述の第１実施形態と同様の構成とすることができる。
【００４４】
［高屈折率層］
高屈折率層２４は、波長５５０ｎｍにおける屈折率（ｎ）が２．０以上の層である。高屈折率層２４は、導電層１３との間にアルミニウム含有層１２を挟持して設けられた層である。このような高屈折率層２４には金属酸化物が用いられ、例えば、二酸化チタン（ＴｉＯ２：ｎ＝２．３〜２．４）、酸化ジルコニウム（ＺｒＯ２：ｎ＝２．４）、酸化カドミウム（ＣｄＯ：ｎ＝２．４９）、酸化インジウムスズ（ＩＴＯ：ｎ＝２．１〜２．２）、酸化ハフニウム（ＨｆＯ２：ｎ＝２．１）、五酸化タンタル（Ｔａ２Ｏ５：ｎ＝２．１６）、酸化ニオブ（Ｎｂ２Ｏ５：ｎ＝２．２〜２．４）、酸化セリウム（ＣｅＯ２：ｎ＝２．２）等が用いられる。例えば、一般的に光学フィルムに用いられる高屈折率材料が好ましく用いられる。
【００４５】
［アルミニウム含有層］
高屈折率層２４上にアルミニウム含有層１２を形成する場合にも、第１実施形態のタッチパネル用透明電極と同様のアルミニウム、アルミニウム含有化合物を用いて構成することができる。
また、高屈折率層２４上に、アルミニウム酸化物を用いてアルミニウム含有層１２を形成する場合には、高屈折率層２４に用いる金属酸化物よりも酸素含有量が少ないアルミニウム酸化物を用いることが好ましい。
【００４６】
例えば、高屈折率層２４に二酸化チタン（ＴｉＯ２）を用いる場合には、アルミニウム含有層１２に少なくとも二酸化チタンよりも酸素含有量の少ないアルミニウム酸化物を用いる。つまり、酸素に対するアルミニウムの組成比が１／２を超えるアルミニウム酸化物を、アルミニウム含有層１２に用いることが好ましい。例えば、先に例示した酸化アルミニウム（Ａｌ２Ｏ３）等を用いることができる。
【００４７】
［低屈折率層］
また、タッチパネル用透明電極２０は、高屈折率層２４に接して低屈折率層（図示省略）を有していてもよい。図２に示す構成では、高屈折率層２４のアルミニウム含有層１２が形成されている面と反対側の面、つまり、透明基板１１と高屈折率層２４との間に低屈折率層を有していてもよい。高屈折率層２４に接して低屈折率層を有することにより、タッチパネル用透明電極２０の光透過性がさらに向上する。
【００４８】
低屈折率層は、高屈折率層よりも、低い屈折率を有する層である。さらに、波長５５０ｎｍにおける屈折率が、高屈折率層よりも０．１以上低いことが好ましく、高屈折率層よりも０．３以上低いことが特に好ましい。このような低屈折率層は、低い屈折率と光透過性とを有する材料で構成される。例えば、フッ化マグネシウム（ＭｇＦ２）、フッ化リチウム（ＬｉＦ）、フッ化カルシウム（ＣａＦ２）、フッ化アルミニウム（ＡｌＦ３）等の光学フィルムに一般的に用いられる低屈折率材料が用いられる。
【００４９】
［タッチパネル用透明電極の効果］
タッチパネル用透明電極２０は、アルミニウム含有層１２及び導電層１３に加え、高屈折率層２４を有する。このため、タッチパネル用透明電極２０は、上述の第１実施形態のタッチパネル用透明電極が有する効果に加えて、銀を主成分とする導電層１３で生じる反射が抑制され、タッチパネル用透明電極２０における光散乱がさらに抑制され、視認性をさらに向上させることができる。
【００５０】
〈３．タッチパネル用透明電極（第３実施形態）〉
次に、本発明の第３実施形態について説明する。
図３に、第３実施形態のタッチパネル用透明電極の概略構成図（断面図）を示す。図３に示すように、第３実施形態のタッチパネル用透明電極３０は、保護層として光学調整層となる第１高屈折率層３５を備え、さらに、第２高屈折率層３４を備えることのみが、図１に示す第１実施形態のタッチパネル用透明電極１０と異なる。以下、第１実施形態及び第２実施形態と同様の構成要素についての重複する詳細な説明は省略し、第３実施形態のタッチパネル用透明電極の構成を説明する。
【００５１】
図３に示すように、タッチパネル用透明電極３０は、第２高屈折率層３４、アルミニウム含有層１２、導電層１３、及び、第１高屈折率層３５をこの順に備えて、透明基板１１上に形成されている。アルミニウム含有層１２及び導電層１３は、上述の第１実施形態と同様の構成である。
【００５２】
タッチパネル用透明電極３０は、アルミニウム含有層１２の一方面上に隣接して導電層１３が形成され、アルミニウム含有層１２の他方面側に第２高屈折率層３４を有している。さらに、導電層１３において、アルミニウム含有層１２と接していない他方面側に、第１高屈折率層３５を有する。また、第２高屈折率層３４において、アルミニウム含有層１２と接していない面側に、透明基板１１を備えている。
【００５３】
このように、タッチパネル用透明電極３０は、アルミニウム含有層１２と導電層１３とが、第１高屈折率層３５及び第２高屈折率層３４からなる２層の高屈折率層により挟まれた構成である。
第１高屈折率層３５及び第２高屈折率層３４は、ともに波長５５０ｎｍにおける屈折率が２．０以上の層である。このような第１高屈折率層３５及び第２高屈折率層３４としては、上述の第２実施形態のタッチパネル用透明電極における高屈折率層と同じ材料を使用できる。
【００５４】
また、第２高屈折率層３４上にアルミニウム酸化物を用いたアルミニウム含有層１２を形成されている場合には、第２高屈折率層３４に用いる金属酸化物よりも酸素含有量が少ないアルミニウム酸化物が用いられることが好ましい。例えば、二酸化チタン（ＴｉＯ２）を用いられる場合には、アルミニウム含有層１２に少なくとも二酸化チタンよりも酸素含有量の少ないアルミニウム酸化物を用いられることが好ましい。つまり、酸素に対するアルミニウムの組成比が１／２を超えるアルミニウム酸化物が、アルミニウム含有層１２に用いられる。
【００５５】
さらに、タッチパネル用透明電極３０は、第１高屈折率層３５及び第２高屈折率層３４に接して低屈折率層を備えていてもよい。低屈折率層は、第１高屈折率層３５及び第２高屈折率層３４の外側に形成されていることが好ましい。例えば、図３に示すタッチパネル用透明電極３０では、第１高屈折率層３５の上部や、第２高屈折率層３４と透明基板１１との間に形成されていることが好ましい。
【００５６】
［タッチパネル用透明電極の効果］
タッチパネル用透明電極３０は、アルミニウム含有層１２及び導電層１３が、第１高屈折率層３５及び第２高屈折率層３４に挟まれた構成を有する。このため、タッチパネル用透明電極３０は、上述の第１実施形態及び第２実施形態のタッチパネル用透明電極の有する効果に加えて、タッチパネル用透明電極を透過する光の散乱、つまり、タッチパネル用透明電極における入射側の光と射出側の光の両方において光散乱を抑制することができる。このため、タッチパネル用透明電極３０の光透過率を向上させることができ、視認性を向上させることができる。
【００５７】
〈４．タッチパネル（第４実施形態：２枚の透明基板を用いた構成）〉
次に、本発明の第４実施形態について説明する。第４実施形態では、上述の第３実施形態のタッチパネル用透明電極３０を用いたタッチパネルについて説明する。図４〜７に、本実施形態のタッチパネルの概略構成を示す。
【００５８】
図４は、本実施形態のタッチパネルの概略構成を示す斜視図である。また、図５は、本実施形態のタッチパネルに用いられる、２枚のタッチパネル用透明電極の電極構成を示す平面図である。図６は、図４及び図５に示すタッチパネルの電極部分の平面配置を示す模式図である。そして、図７は、図６に示すＡ−Ａ断面に相当する、本実施形態のタッチパネルの断面模式図である。
なお、本実施形態のタッチパネルは、第１タッチパネル用透明電極と第２タッチパネル用透明電極との、２つのタッチパネル用透明電極を用いる構成について説明する。
【００５９】
［タッチパネルの構成］
図４に示すタッチパネル４０は、投影型静電容量式のタッチパネルである。このタッチパネル４０は、第１基板４３、第１タッチパネル用透明電極４１、第２基板４５、及び、第２タッチパネル用透明電極４２がこの順に配置され、この上部が前面板４７で覆われている。第１タッチパネル用透明電極４１、及び、第２タッチパネル用透明電極４２は、上述の図３を用いて説明した第３実施形態のタッチパネル用透明電極の構成である。従って、第１タッチパネル用透明電極４１、及び、第２タッチパネル用透明電極４２は、アルミニウム含有層、導電層、及び、高屈折率層が積層された構成である。
【００６０】
以下、タッチパネル４０を構成する主要各層の詳細を説明する。なお、以下の説明は、図４及び図５と共に、図６の電極部分の平面模式図を用いて行う。また、図４〜６においては、第１タッチパネル用透明電極４１及び第２タッチパネル用透明電極４２の構成は、第１導電層４４及び第２導電層４６のみを示し、他のアルミニウム含有層や高屈折率層の構成については図示を省略している。
【００６１】
［第１基板、第２基板］
第１基板４３及び第２基板４５は、上述のタッチパネル用透明電極の実施形態において説明した透明基板と同様の構成である。
【００６２】
［第１導電層］
第１導電層４４は、上述のタッチパネル用透明電極の実施形態で説明した導電層であり、アルミニウム含有層上においてパターニングされた複数のｘ電極パターンｘ１，ｘ２，・・・として構成されている。各ｘ電極パターンｘ１，ｘ２，・・・は、それぞれがｘ方向に延設された状態で、互いに間隔を保って並列に配置されている。これらの各ｘ電極パターンｘ１，ｘ２，・・・は、例えばｘ方向に配列されたひし形のパターン部分を、ひし形の頂点付近においてｘ方向に直線状に連結した形状である。
【００６３】
また、各ｘ電極パターンｘ１，ｘ２，・・・には、それぞれの端部にｘ配線４９ｘが接続されている。これらのｘ配線４９ｘは、第１基板４３の周縁領域に配線され、第１基板４３の端縁に引き出されている。このような各ｘ配線４９ｘは、ｘ電極パターンｘ１，ｘ２，・・・と同様に、銀を主成分とする第１導電層４４として構成されたものであってもよく、別途形成した導電層で構成されたものであってもよい。
【００６４】
［第２導電層］
第２導電層４６は、上述のタッチパネル用透明電極の実施形態で説明した導電層であり、アルミニウム含有層上においてパターニングされた複数のｙ電極パターンｙ１，ｙ２，・・・として構成されている。各ｙ電極パターンｙ１，ｙ２，・・・は、それぞれがｘ電極パターンｘ１，ｘ２，・・・と直交するｙ方向に延設された状態で、互いに間隔を保って並列に配置されている。これらの各ｙ電極パターンｙ１，ｙ２，・・・は、例えばｙ方向に配列されたひし形のパターン部分を、ひし形の頂点付近においてｙ方向に直線状に連結した形状である。
【００６５】
ここで、図６に示すように、各ｙ電極パターンｙ１，ｙ２，・・・を構成するひし形のパターン部分は、ｘ電極パターンｘ１，ｘ２，・・・を形成するひし形のパターン部分に対して、平面視的に重ならない位置に配置され、重ならない範囲でできるだけ大きな範囲を占める形状とする。これにより、第２基板４５の中央部の領域においては、第１導電層４４で構成されたｘ電極パターンｘ１，ｘ２，・・・、及び、第２導電層４６で構成されたｙ電極パターンｙ１，ｙ２，・・・が視認され難い構成となる。
【００６６】
各ｙ電極パターンｙ１，ｙ２，・・・は、ひし形の電極パターンの連結部分においてのみ、各ｘ電極パターンｘ１，ｘ２，・・・と積層される。これらの積層部分には、第２基板４５等が挟持されるため、ｘ電極パターンｘ１，ｘ２，・・・とｙ電極パターンｙ１，ｙ２，・・・との絶縁性が確保される。
【００６７】
また、各ｙ電極パターンｙ１，ｙ２，・・・には、それぞれの端部にｙ配線４９ｙが接続されている。これらのｙ配線４９ｙは、第２基板４５の周縁領域に配線され、ｘ配線４９ｘと並ぶように第２基板４５の端縁に引き出されている。このような各ｙ配線４９ｙは、ｙ電極パターンｙ１，ｙ２，・・・と同様に、銀を主成分とする第２導電層４６として構成されたものであってもよく、別途形成した導電層で構成されたものであってもよい。
【００６８】
尚、第１基板４３又は第２基板４５の端縁に引き出された、ｘ配線４９ｘ及びｙ配線４９ｙにはフレキシブルプリント基板などが接続される。
【００６９】
［前面板］
図４に示す前面板４７は、タッチパネル４０において入力位置に対応する部分が押圧される板材である。このような前面板４７は、第１基板４３及び第２基板４５と同様に光透過性を有する板材が用いられる。また、この前面板４７は、必要に応じて光学特性を備えた材料を選択して用いてもよい。このような前面板４７は、例えば接着層（図示省略）等によって第２タッチパネル用透明電極４２側に張り合わせられている。
【００７０】
また、この前面板４７には、第１基板４３及び第２基板４５の周縁を覆う遮光膜が設けられ、ｘ電極パターンｘ１，ｘ２，・・・から引き出されたｘ配線４９ｘ、及び、ｙ電極パターンｙ１，ｙ２，・・・から引き出されたｙ配線４９ｙが、前面板４７側から視認されることを防いでいる。
【００７１】
［タッチパネルの動作］
以上のようなタッチパネル４０を動作させる場合、ｘ配線４９ｘ及びｙ配線４９ｙに接続させたフレキシブルプリント基板等から、ｘ電極パターンｘ１，ｘ２，・・・及びｙ電極パターンｙ１，ｙ２，・・・に対して電圧を印加する。電圧を印加した状態で、前面板４７の表面に指又はタッチペンが触れると、タッチパネル４０内に存在する各部の容量が変化し、ｘ電極パターンｘ１，ｘ２，・・・及びｙ電極パターンｙ１，ｙ２，・・・の電圧の変化となって現れる。この変化は、指又はタッチペンが触れた位置からの距離によって異なり、指又はタッチペンが触れた位置で最も大きくなる。このため、電圧の変化が最大となる、ｘ電極パターンｘ１，ｘ２，・・・及びｙ電極パターンｙ１，ｙ２，・・・で指定された位置が、指又はタッチペンが触れた位置として検出される。
【００７２】
［タッチパネル用透明電極］
次に、図７に、図４〜６に示すタッチパネル４０の断面構成、特に、図６に示すＡ−Ａ断面に相当する断面模式図を示す。図７は、上述の第３実施形態のタッチパネル用透明電極の構成を適用したタッチパネルの構成である。
【００７３】
図７に示すように、タッチパネル４０は、第１基板４３、第１タッチパネル用透明電極４１、第２基板４５、第２タッチパネル用透明電極４２、及び、前面板４７がこの順に積層された構成である。第１タッチパネル用透明電極４１は、第１基板４３上において、第２高屈折率層５３、第１アルミニウム含有層５１、第１導電層４４、及び、第４高屈折率層５５がこの順に積層された構成である。また、第２タッチパネル用透明電極４２は、第２基板４５上において、第３高屈折率層５６、第２アルミニウム含有層５２、第２導電層４６、及び、第１高屈折率層５４がこの順に積層された構成である。
【００７４】
また、タッチパネル４０において、第１タッチパネル用透明電極４１と第２タッチパネル用透明電極４２とは、第１基板４３及び第２基板４５に対して、第１導電層４４及び第２導電層４６が同じ方向となるように積層されている。そして、第１タッチパネル用透明電極４１の第４高屈折率層５５上に、第２タッチパネル用透明電極４２の設けられた第２基板４５が積層された構成である。
【００７５】
［第１アルミニウム含有層、第２アルミニウム含有層］
第１アルミニウム含有層５１、及び、第２アルミニウム含有層５２は、上述のタッチパネル用透明電極の実施形態において説明したアルミニウム含有層と同様の構成である。
なお、図７では、第２アルミニウム含有層５２が第２導電層４６と同じパターンに形成されている例を示すが、第２アルミニウム含有層５２は、第２アルミニウム含有層５２を構成する材料の特性に応じて、パターニングの要否が決められる。例えば、第２アルミニウム含有層５２の導電性が高い場合には、図７に示すように第２アルミニウム含有層５２を第２導電層４６と同様のパターンに形成される必要がある。また、第２アルミニウム含有層５２の導電性が低く、導電性を無視できる場合には、第２アルミニウム含有層５２がパターニングされていなくてもよい。
また、第１アルミニウム含有層５１においても、第１アルミニウム含有層５１の導電性が高い場合には、第１導電層４４と同様のパターンに形成される必要があり、導電性が低い場合には第１導電層４４と同様のパターンに形成されていなくてもよい。
【００７６】
［第１〜４高屈折率層］
第２高屈折率層５３、第１高屈折率層５４、第４高屈折率層５５、及び、第３高屈折率層５６は、上述のタッチパネル用透明電極の実施形態において説明した高屈折率層と同様の構成である。
【００７７】
［タッチパネルの効果］
以上のようなタッチパネル４０は、上述の第３実施形態において説明したタッチパネル用透明電極を２層備えて構成されている。このため、第１アルミニウム含有層５１又は第２アルミニウム含有層５２に隣接させて、銀を主成分とした第１導電層４４又は第２導電層４６が設けられる構成である。従って、銀原子とアルミニウム原子との相互作用により、銀の拡散距離が減少し、単層成長型（Frank-van der Merwe：ＦＭ型）の成長によって、第１導電層４４及び第２導電層４６が形成される。
この結果、第１アルミニウム含有層５１又は第２アルミニウム含有層５２上に、薄く均一な厚さを有することで光透過性を確保しつつ、導電性を確保した第１導電層４４及び第２導電層４６が得られる。このため、タッチパネルにおいて、光透過性と共に充分な導電性を備え、下地の表示画像の視認性を良好に保ちつつ、導電性フィルムを大型化した際の電圧降下を抑えることができる。
【００７８】
特に、このタッチパネル４０は、ｘ電極パターンｘ１，ｘ２，・・・及びこれに直交して配置されたｙ電極パターンｙ１，ｙ２，・・・を有する投影型静電容量式である。このため、ｘ電極パターンｘ１，ｘ２，・・・及びｙ電極パターンｙ１，ｙ２，・・・には、高い導電性が要求される。本例のタッチパネルでは、ｘ電極パターンｘ１，ｘ２，・・・及びｙ電極パターンｙ１，ｙ２，・・・が、銀を主成分とする透明導電層であるため、導電性を維持しつつ薄膜化が可能である。従って、ｘ電極パターンｘ１，ｘ２，・・・及びｙ電極パターンｙ１，ｙ２，・・・自体が視認され難くなり、タッチパネル４０を介した表示画像の視認性の劣化も防止できる。
【００７９】
［タッチパネルの変形例］
次に、第４実施形態のタッチパネルの変形例について説明する。図８に、第４実施形態のタッチパネルの変形例の断面構成、特に、図６に示すＡ−Ａ断面に相当する断面模式図を示す。
【００８０】
図８に示す変形例のタッチパネル４０Ａは、第１基板４３、第１タッチパネル用透明電極４１Ａ、第２基板４５、第２タッチパネル用透明電極４２Ａ、及び、前面板４７がこの順に積層された構成である。第１タッチパネル用透明電極４１Ａは、第１基板４３上において、第２高屈折率層５３、第１アルミニウム含有層５１、及び、第１導電層４４がこの順に積層された構成である。また、第２タッチパネル用透明電極４２Ａは、第２基板４５上において、第２アルミニウム含有層５２、第２導電層４６、及び、第１高屈折率層５４がこの順に積層された構成である。
つまり、図８に示す変形例のタッチパネル４０Ａは、図７に示すタッチパネル４０の構成から、第４高屈折率層５５と第３高屈折率層５６とを除いた構成である。
【００８１】
また、タッチパネル４０Ａにおいて、第１タッチパネル用透明電極４１Ａと第２タッチパネル用透明電極４２Ａとは、第１基板４３及び第２基板４５に対して、第１導電層４４及び第２導電層４６が同じ方向となるように積層されている。そして、第１タッチパネル用透明電極４１Ａの第１導電層４４上に、第２タッチパネル用透明電極４２の設けられた第２基板４５が積層された構成である。
【００８２】
第１タッチパネル用透明電極４１Ａは、上述の第２実施形態として説明した図２に示すタッチパネル用透明電極２０と同様の構成である。
第２タッチパネル用透明電極４２Ａは、上述の第１実施形態において説明した図１に示すタッチパネル用透明電極１０において、導電層１３上に高屈折率層を設けた構成である。或いは、第２タッチパネル用透明電極４２Ａは、上述の第３実施形態において説明した図３に示すタッチパネル用透明電極３０において、透明基板１１とアルミニウム含有層１２との間に形成された第２高屈折率層３４を除いた構成である。
【００８３】
［タッチパネルの効果］
以上のような変形例のタッチパネル４０Ａにおいても、上述の実施形態において説明したタッチパネル用透明電極を２層備えて構成されている。このため、光透過性と共に充分な導電性を備え、下地の表示画像の視認性を良好に保ちつつ、導電性フィルムを大型化した際の電圧降下を抑えることができる。
【００８４】
さらに、タッチパネル４０Ａにおいても、第１アルミニウム含有層５１から第２導電層４６までの構成が、第１高屈折率層５４と第２高屈折率層５３に挟まれた構成となる。このため、このタッチパネル４０Ａの下地となる表示画像等からの光の入射面と射出面との両方に、高屈折率層が設けられた構成となる。このため、タッチパネル４０Ａの光透過率を向上させることができ、光散乱を抑制して下地となる表示画像等の視認性を向上させることができる。
【００８５】
〈５．タッチパネル（第５実施形態：透明基板の両面に導電層を設けた構成）〉
次に、本発明の第５実施形態について説明する。第５実施形態は、上述の第３実施形態のタッチパネル用透明電極３０を用いたタッチパネルについて説明する。図９に、本実施形態のタッチパネルの構成を示す。
図９は、図６に示すＡ−Ａ断面に相当する、本実施形態のタッチパネルの断面模式図である。なお、第５実施形態においても、タッチパネルの概略構成、タッチパネル用透明電極の電極構成、及び、タッチパネルの電極部分の平面配置については、図４〜６に示す構成と同様である。
【００８６】
［タッチパネルの構成］
図９に示すように、本実施形態のタッチパネル５０は、基板５７の両面に第１タッチパネル用透明電極４１と第２タッチパネル用透明電極４２とが設けられた構成であり、それ以外の構成は上述の実施形態と同様である。このため、上述の実施形態のタッチパネルと同様の構成には同様の符号を付し、重複する説明は省略する。
【００８７】
第１タッチパネル用透明電極４１は、基板５７側から、第２高屈折率層５３、第１アルミニウム含有層５１、第１導電層４４、及び、第４高屈折率層５５がこの順に積層された構成である。
第２タッチパネル用透明電極４２は、基板５７側から、第３高屈折率層５６、第２アルミニウム含有層５２、第２導電層４６、及び、第１高屈折率層５４がこの順に積層された構成である。
また、タッチパネル５０において、第１タッチパネル用透明電極４１と第２タッチパネル用透明電極４２とは、基板５７に対して、第１導電層４４と第２導電層４６とがそれぞれ異なる面に積層されている。
【００８８】
基板５７は、上述のタッチパネル用透明電極の実施形態で説明した基板と同様の構成とすることができる。また、第１タッチパネル用透明電極４１及び第２タッチパネル用透明電極４２を構成する上記各層は、上述の第４実施形態のタッチパネルと同様の構成である。
【００８９】
さらに、第１導電層４４及び第２導電層４６の構成も、上述の第４実施形態のタッチパネルと同様であり、第１導電層４４で構成されたｘ電極パターンｘ１，ｘ２，・・・、及び第２導電層４６で構成されたｙ電極パターンｙ１，ｙ２，・・・が視認され難いパターン構成及び配置構成となっている。
【００９０】
［タッチパネルの効果］
以上のようなタッチパネル５０は、上述の第３実施形態において説明したタッチパネル用透明電極を２層備えて構成されている。このため、上述の第４実施形態のタッチパネルと同様の効果を有し、光透過性と共に充分な導電性を備え、下地の表示画像の視認性を良好に保ちつつ、導電性フィルムを大型化した際の電圧降下を抑えることができる。
【００９１】
［タッチパネルの変形例］
次に、第５実施形態のタッチパネルの変形例について説明する。図１０に、第５実施形態のタッチパネルの変形例の断面構成、特に、図６に示すＡ−Ａ断面に相当する断面模式図を示す。
【００９２】
図１０に示す変形例のタッチパネル５０Ａは、第１タッチパネル用透明電極４１Ａ、基板５７、第２タッチパネル用透明電極４２Ａ、及び、前面板４７がこの順に積層された構成である。また、タッチパネル５０Ａにおいて、第１タッチパネル用透明電極４１Ａと第２タッチパネル用透明電極４２Ａとは、基板５７のそれぞれの主面上に、第１アルミニウム含有層５１又は第２アルミニウム含有層５２が形成された構成である。つまり、図１０に示す変形例のタッチパネル４０Ａは、図９に示すタッチパネル５０の構成から、第２高屈折率層５３と第３高屈折率層５６とを除いた構成である。
【００９３】
第１タッチパネル用透明電極４１Ａは、基板５７側から、第１アルミニウム含有層５１、第１導電層４４、及び、第４高屈折率層５５がこの順に積層された構成である。また、第２タッチパネル用透明電極４２Ａは、基板５７側から、第２アルミニウム含有層５２、第２導電層４６、及び、第１高屈折率層５４がこの順に積層された構成である。
【００９４】
このように、第１タッチパネル用透明電極４１Ａ、及び、第２タッチパネル用透明電極４２Ａは、上述の第１実施形態において説明した図１に示すタッチパネル用透明電極１０において、導電層１３上の保護層１４として、光学調整層となる高屈折率層を設けた構成である。或いは、上述の第３実施形態において説明した図３に示すタッチパネル用透明電極３０において、透明基板１１とアルミニウム含有層１２との間に形成された第２高屈折率層３４を除いた構成である。
【００９５】
［タッチパネルの効果］
以上のような変形例のタッチパネル５０Ａにおいても、上述の実施形態において説明したタッチパネル用透明電極を２層備えて構成されている。このため、光透過性と共に充分な導電性を備え、下地の表示画像の視認性を良好に保ちつつ、導電性フィルムを大型化した際の電圧降下を抑えることができる。
【００９６】
さらに、タッチパネル５０Ａにおいても、第１導電層４４から第２導電層４６までの構成が、第１高屈折率層５４と第４高屈折率層５５とに挟まれた構成となる。このため、このタッチパネル５０Ａの下地となる表示画像等からの光の入射面と射出面との両方に、高屈折率層が設けられた構成となる。このため、タッチパネル５０Ａの光透過率を向上させることができ、光散乱を抑制して下地となる表示画像等の視認性を向上させることができる。
【００９７】
〈６．タッチパネル（第６実施形態：透明基板の片面に導電層を設けた構成）〉
次に、本発明の第６実施形態について説明する。第６実施形態は、上述の第３実施形態のタッチパネル用透明電極３０を用いたタッチパネルについて説明する。図１１〜１３に、本実施形態のタッチパネルの構成を示す。なお、本例のタッチパネルでは、１層のタッチパネル用透明電極を用いる構成について説明する。
【００９８】
［タッチパネルの構成］
図１１は、本実施形態のタッチパネルに用いられる、タッチパネル用透明電極の電極構成、及び、電極部分の平面配置を示す平面図である。図１２は、タッチパネル用透明電極の電極部分の拡大図である。また、図１３は、図１１及び図１２に示すＢ−Ｂ断面に相当する、本実施形態のタッチパネルの断面模式図である。
なお、第６実施形態のタッチパネルの構成は、図４に示すタッチパネルの構成において、使用するタッチパネル用透明電極を１層とすることを除き同様の構成である。このため、上述の実施形態のタッチパネルと同様の構成には同様の符号を付し、重複する説明は省略する。
【００９９】
図１１に示すタッチパネル６０は、基板６１の同一平面上に、ｙ電極パターンｙ１，ｙ２，・・・を有する第１導電層６２と、ｘ電極パターンｘ１，ｘ２，・・・を有する第２導電層６３とを有する構成である。なお、図１１では、基板６１上に形成される第１導電層６２及び第２導電層６３のみを示し、他のアルミニウム含有層や高屈折率層の構成については図示を省略している。
【０１００】
すなわち、タッチパネル６０は、図１３に示すように、基板６１と、基板６１上に順に積層された、第２高屈折率層６７、アルミニウム含有層６６、第１導電層６２、第２導電層６３、層間絶縁膜６５、接続電極６４及び第１高屈折率層６８と、前面板４７とを備える。
第１導電層６２と第２導電層６３とは、同一層に形成されている。また、第１導電層６２及び第２導電層６３は、第１導電層６２及び第２導電層６３と同じパターンに形成されたアルミニウム含有層６６に隣接して形成されている。
【０１０１】
また、第１導電層６２及び第２導電層６３は、互いに絶縁状態を保って設けられたｘ電極パターンｘ１，ｘ２，・・・とｙ電極パターンｙ１，ｙ２，・・・とを有する。
ｘ電極パターンは、間隔を保ってマトリクス状に配列されたひし形パターンと、このひし形パターンの頂点付近から直線状にｘ方向に設けられ、隣接するひし形パターン同士をｘ方向に接続する連結部を有している。
【０１０２】
ｙ電極パターンは、マトリクス状に配列されたひし形パターンと、このひし形パターンの頂点付近から直線状にｙ方向に設けられ、隣接するひし形パターン同士をｙ方向に接続する連結部とを有している。このｙ方向の連結部は、層間絶縁膜６５を介してｘ方向の連結部上に設けられた接続電極６４により構成されている。層間絶縁膜６５は、第２導電層６３のｘ方向の連結部上を覆う位置に設けられている。そして、接続電極６４の端部が、ひし形パターンの頂点付近に接続されて、第１導電層６２によるｙ電極パターンが構成されている。
【０１０３】
［基板等］
基板６１、アルミニウム含有層６６、第１高屈折率層６８、及び、第２高屈折率層６７は、それぞれ上述のタッチパネル用透明電極の実施形態で説明した各構成と同様の構成とすることができる。また、アルミニウム含有層６６は、一例として、第１導電層６２及び第２導電層６３と同一形状にパターニングされているが、ｘ電極パターンとｙ電極パターンとの絶縁を確保できる構成であれば他のパターンとすることもできる。
【０１０４】
［第１導電層、第２導電層］
第１導電層６２及び第２導電層６３は、上述のタッチパネル用透明電極の実施形態で説明した導電層であり、アルミニウム含有層６６上においてパターニングされた複数のｘ電極パターンｘ１，ｘ２，・・・と複数のｙ電極パターンｙ１，ｙ２，・・・とを有して構成されている。
【０１０５】
ｙ電極パターンは、ｘ電極パターンｘ１，ｘ２，・・・と重なることなく絶縁状態を保てる程度の間隔を有して配置される。これにより、ｘ電極パターンｘ１，ｘ２，・・・とｙ電極パターンｙ１，ｙ２，・・・とは、絶縁性が確保された状態となっている。またｙ電極パターンは、ｘ電極パターンｘ１，ｘ２，・・・と絶縁状態を保てる程度の間隔を有する範囲内で、できるだけ大きな範囲を占める形状となっている。これにより、基板６１の中央部の領域においては、ｘ電極パターンｘ１，ｘ２，・・・及びｙ電極パターンｙ１，ｙ２，・・・が視認され難い構成となっている。
【０１０６】
また、各ｘ電極パターンｘ１，ｘ２，・・・及び各ｙ電極パターンｙ１，ｙ２，・・・には、上述のタッチパネルの各実施形態と同様に、それぞれの端部にｘ配線６９ｘ又はｙ配線６９ｙが接続されている。
【０１０７】
［層間絶縁膜、接続電極］
接続電極６４は、各ｙ電極パターンを構成する、例えばひし形のｙ電極パターンの頂点付近において、各ｙ電極パターンをｙ方向に直線状に連結する。接続電極６４は、ｘ電極パターンｘ１，ｘ２，・・・のひし形のパターンの連結部と平面視的に交差する各位置に配置される。これらの交差部分において、層間絶縁膜６５がｘ電極パターンｘ１，ｘ２，・・・のひし形のパターンの連結部を覆い、接続電極６４がｘ電極パターンｘ１，ｘ２，・・・上に層間絶縁膜６５を介して積層されている。従って、ｘ電極パターンｘ１，ｘ２，・・・とｙ電極パターンｙ１，ｙ２，・・・との絶縁性が確保された状態となっている。なお、接続電極６４には、銀等の一般的な電極材料、又はＩＴＯ等の光透過性を有する電極材料を用いればよい。タッチパネル６０を介しての下地の表示画像の視認性の観点から、好ましくは、第１導電層６２及び第２導電層６３と同様に、Ａｇを主成分として光透過性を有する電極材料を用いる。
【０１０８】
なお、本例では、接続電極６４が第１導電層６２及び第２導電層６３の上層に設けられた例を説明したが、接続電極６４は第１導電層６２及び第２導電層６３の下層に設けられてもよい。この際、接続電極６４は、上述の例と同様に、ｘ電極パターンｘ１，ｘ２，・・・のひし形のパターンを連結する部分と平面視的に交差する各位置に配置される。これらの交差する各位置において、接続電極６４とｘ電極パターンｘ１，ｘ２，・・・のひし形のパターンの連結部との間には、少なくとも層間絶縁層が挟持される。従って、接続電極６４が第１導電層６２及び第２導電層６３の下層に設けられた例においても、上述の例と同様に、ｘ電極パターンｘ１，ｘ２，・・・とｙ電極パターンｙ１，ｙ２，・・・との絶縁性が確保される。
【０１０９】
［タッチパネルの効果］
上述のタッチパネル６０は、光透過性と共に充分な導電性を備える上述の第３実施形態において説明したタッチパネル用透明電極を用いたことにより、上述の実施形態のタッチパネルと同様に大型化が可能であり、タッチパネル６０を介した表示画像の視認性の劣化を防止できる。
【０１１０】
なお、本発明のタッチパネルは、上述した実施形態及び変形例の構成に限定されることはなく、タッチパネル用透明電極を用いた構成であれば、広く適用可能である。例えば、投影型静電容量式のタッチパネルであれば、ｘ電極パターンｘ１，ｘ２，・・・、及びこれらに直交して配置されたｙ電極パターンｙ１，ｙ２，・・・が、絶縁性を保って配置されればよく、パターン形状が限定されることはない。また、タッチパネルは、べた膜状の導電層を備えた２枚のタッチパネル用透明電極を、スペーサを挟んで配置した抵抗膜式であってもよく、表面型静電容量式であってもよい。
【０１１１】
〈７．表示装置（第７実施形態：タッチパネルを用いた構成）〉
次に、本発明の第７実施形態について説明する。第７実施形態は、上述の実施形態のタッチパネルを用いた表示装置について説明する。図１４に、本実施形態の表示装置の構成の斜視図を示す。
【０１１２】
［タッチパネルを用いた構成］
図１４に示す表示装置７０は、表示パネル７２の表示面上に、タッチパネル７１を設けた情報入力機能付きの表示装置である。表示装置７０のタッチパネル７１には、上述の実施形態及び変形例のタッチパネルを適用することができる。
【０１１３】
表示パネル７２は特に限定されず、液晶表示パネル、有機電界発光素子を用いた表示パネル等の平面型の表示パネルや、ＣＲＴ（Cathode Ray Tube）ディスプレイを用いることができる。また、表示パネル７２は、動画を表示する表示パネルに限定されることはなく、静止画用の表示パネルであってもよい。
【０１１４】
表示パネル７２では、画像の表示面上に表示面を覆う状態でタッチパネル７１が重ねて配置されている。また、タッチパネル７１と表示パネル７２とは、必要に応じてさらに枠状のケース部材７３に収容されている。さらに、ケース部材７３にさらに透明板材からなる前面板がもうけられていてもよい。
【０１１５】
表示装置７０では、ユーザがタッチパネル７１を介して表示パネル７２で表示された表示画像の一部に接触することにより、接触部分の位置情報をタッチパネル７１に入力することができる。
【０１１６】
［表示装置の効果］
本実施形態の表示装置７０によれば、上述した実施形態及び各変形例のタッチパネル７１を用いることにより、薄型化及び大型化が可能である。
【実施例】
【０１１７】
以下に実施例を挙げて本発明を具体的に説明するが、本発明はこれらに限定されるものではない。【０１１８】
［タッチパネル用透明電極の作製］
試料１０１〜１２３の各タッチパネル用透明電極（以下、透明電極と称する）を、面積が５ｃｍ×５ｃｍとなるように透明基板上に作製した。透明基板としては、ポリエチレンテレフタレート（ＰＥＴ）基板（試料１０１〜１１７、試料１１９〜１２３）とガラス基板（試料１１８）を用意した。下記表１に、試料１０１〜１２３の各透明電極における各層の構成を示した。以下に、試料１０１〜１２３の各透明電極の作製手順を説明する。【０１１９】
［試料１０１の透明電極の作製］
ポリエチレンテレフタレート（ＰＥＴ）製の透明基板の一主面上に、ＩＴＯ膜（厚さ１００ｎｍ）をスパッタ法によって形成した。これにより、ＩＴＯ膜を導電層とした単層構造の透明電極を作製した。【０１２０】
［試料１０２〜１０４の透明電極の作製］
試料１０２〜１０４のそれぞれにおいて、ＰＥＴ製の透明基板の一主面上に、銀ナノワイヤーを用いた導電層を塗布法によって形成した。これにより銀ナノワイヤーを用いた導電層のみの単層構造の透明電極を作製した。この際、銀ナノワイヤーの分散液を塗布し、乾燥処理した後の厚さが、試料１０２では５０ｎｍ、試料１０３では１００ｎｍ、試料１０４では１５０ｎｍとなるように銀ナノワイヤー分散液の塗布厚を調整した。【０１２１】
［試料１０５〜１０７の透明電極の作製］
試料１０５〜１０７のそれぞれにおいて、ＰＥＴ製の透明基板の一主面上に、蒸着法によって銀（Ａｇ）からなる導電層を、表１に示す各厚さに形成した。これにより、銀を導電層に用いた単層構造の透明電極を作製した。この際、透明基板を市販の真空蒸着装置の基材ホルダーに固定し、真空蒸着装置の真空槽に取り付けた。また、タングステン製の抵抗加熱ボートに銀（Ａｇ）を入れ、当該真空槽内に取り付けた。次に、真空槽を４×１０−４Ｐａまで減圧した後、抵抗加熱ボートを通電して加熱し、蒸着速度０．１ｎｍ／秒〜０．２ｎｍ／秒で、銀からなる導電層を、試料１０５では６ｎｍ、試料１０６では８ｎｍ、試料１０７では１５ｎｍの厚さで形成した。【０１２２】
［試料１０８〜１１０の透明電極の作製］
試料１０８〜１１０のそれぞれにおいて、ＰＥＴ製の透明基板の一主面上に、酸化チタン（ＴｉＯ２）からなる高屈折率層を３０ｎｍの厚さで形成し、この上部に銀からなる導電層を、表１に示す各厚さに形成した。これにより、高屈折率層とこの上部の導電層との積層構造からなる透明電極を作製した。【０１２３】
この際、ＰＥＴ製の透明基板を市販の電子ビーム蒸着装置の基材ホルダーに固定し、酸化チタン（ＴｉＯ２）を加熱ボートに入れ、これらの基板ホルダーと加熱ボートとを電子ビーム蒸着装置の真空槽に取り付けた。また、タングステン製の抵抗加熱ボートに銀（Ａｇ）を入れ、真空蒸着装置の真空槽に取り付けた。【０１２４】
次に、電子ビーム蒸着装置の真空槽を４×１０−４Ｐａまで減圧した後、酸化チタンの入った加熱ボートに電子ビームを照射して加熱し、蒸着速度０．１ｎｍ／秒〜０．２ｎｍ／秒で透明基板上に厚さ３０ｎｍの酸化チタンからなる高屈折率層を設けた。【０１２５】
次に、高屈折率層まで形成した透明基板を真空のまま真空蒸着装置の真空槽に移し、当該真空槽を４×１０−４Ｐａまで減圧した後、銀の入った抵抗加熱ボートを通電して加熱した。これにより、蒸着速度０．１ｎｍ／秒〜０．２ｎｍ／秒で、銀からなる導電層を、試料１０８では６ｎｍ、試料１０９では８ｎｍ、試料１１０では１５ｎｍの厚さで形成した。【０１２６】
［試料１１１の透明電極の作製］
以下のようにして、ＰＥＴ製の透明基板上に、二酸化チタン（ＴｉＯ２）からなる高屈折率層を３０ｎｍの厚さで形成し、この上部にアルミニウムからなるアルミニウム含有層を０．１ｎｍの厚さで形成し、さらに銀からなる導電層を８ｎｍの厚さで形成した。【０１２７】
先ず、ＰＥＴ製の透明基板を市販の電子ビーム蒸着装置の基材ホルダーに固定し、二酸化チタン（ＴｉＯ２）を加熱ボートに入れ、これらの基板ホルダーと加熱ボートとを電子ビーム蒸着装置の真空槽に取り付けた。次に、タングステン製の抵抗加熱ボートにアルミニウム（Ａｌ）を入れ、真空蒸着装置の第１真空槽に取り付けた。また、タングステン製の抵抗加熱ボートに銀（Ａｇ）を入れ、真空蒸着装置の第２真空槽に取り付けた。【０１２８】
次に、電子ビーム蒸着装置の真空槽を４×１０−４Ｐａまで減圧した後、二酸化チタンの入った加熱ボートに電子ビームを照射し加熱して、蒸着速度０．１ｎｍ／秒〜０．２ｎｍ／秒で基板上に厚さ３０ｎｍの二酸化チタンからなる高屈折率層を設けた。【０１２９】
続いて、高屈折率層まで形成した基板を真空のまま真空蒸着装置の第１真空槽に移し、第１真空槽を４×１０−４Ｐａまで減圧した後、アルミニウムの入った抵抗加熱ボートを通電して加熱した。これにより、高屈折率層上にアルミニウムからなるアルミニウム含有層を０．１ｎｍの厚さで設けた。【０１３０】
次に、アルミニウム含有層まで形成した基材を真空のまま第２真空槽に移し、第２真空槽を４×１０−４Ｐａまで減圧した後、銀の入った抵抗加熱ボートを通電して加熱した。これにより、蒸着速度０．１ｎｍ／秒〜０．２ｎｍ／秒で膜厚８ｎｍの銀からなる導電層を形成した。【０１３１】
［試料１１２〜１１４の透明電極の作製］
アルミニウム含有層を表１に示す厚さ（１ｎｍ、５ｎｍ、１０ｎｍ）にそれぞれ変更した以外は、上記試料１１１と同様の手順で試料１１２〜１１４の各透明電極を得た。【０１３２】
［試料１１５の透明電極の作製］
アルミニウム含有層に用いる材料を、ＴｉＡｌ合金（組成比Ｔｉ：Ａｌ＝１：１）とした以外は、上記試料１１２と同様の手順で試料１１５の各透明電極を得た。【０１３３】
［試料１１６の透明電極の作製］
アルミニウム含有層に用いる材料を、酸化アルミニウム（Ａｌ２Ｏ３）とした以外は、上記試料１１２と同様の手順で試料１１６の各透明電極を得た。【０１３４】
［試料１１７の透明電極の作製］
アルミニウム含有層に用いる材料を、窒化アルミニウム（ＡｌＮ）とした以外は、上記試料１１２と同様の手順で試料１１７の各透明電極を得た。【０１３５】
［試料１１８の透明電極の作製］
以下のようにして、無アルカリガラス製の透明基板上に、二酸化チタン（ＴｉＯ２）からなる高屈折率層を３０ｎｍの厚さで形成し、この上部にアルミニウムからなるアルミニウム含有層を１ｎｍの厚さで形成し、さらに銀からなる導電層を８ｎｍの厚さで形成した。【０１３６】
先ず、無アルカリガラス製の透明基板を市販の電子ビーム蒸着装置の基材ホルダーに固定し、二酸化チタン（ＴｉＯ２）を加熱ボートに入れ、これらの基板ホルダーと加熱ボートとを電子ビーム蒸着装置の真空槽に取り付けた。次に、タングステン製の抵抗加熱ボートにアルミニウム（Ａｌ）を入れ、真空蒸着装置の第１真空槽に取り付けた。また、タングステン製の抵抗加熱ボートに銀（Ａｇ）を入れ、真空蒸着装置の第２真空槽に取り付けた。【０１３７】
次に、電子ビーム蒸着装置の真空槽を４×１０−４Ｐａまで減圧した後、二酸化チタンの入った加熱ボートに電子ビームを照射し加熱して、蒸着速度０．１ｎｍ／秒〜０．２ｎｍ／秒で基板上に厚さ３０ｎｍの二酸化チタンからなる高屈折率層を設けた。【０１３８】
続いて、高屈折率層まで形成した基板を真空のまま真空蒸着装置の第１真空槽に移し、第１真空槽を４×１０−４Ｐａまで減圧した後、アルミニウムの入った抵抗加熱ボートを通電して加熱した。これにより、高屈折率層上にアルミニウムからなるアルミニウム含有層を１ｎｍの厚さで設けた。【０１３９】
次に、アルミニウム含有層まで成膜した基材を真空のまま第２真空槽に移し、第２真空槽を４×１０−４Ｐａまで減圧した後、銀の入った抵抗加熱ボートを通電して加熱した。これにより、蒸着速度０．１ｎｍ／秒〜０．２ｎｍ／秒で膜厚８ｎｍの銀からなる導電層を形成した。【０１４０】
［試料１１９の透明電極の作製］
高屈折率層に用いる材料を酸化ニオブ（Ｎｂ２Ｏ５）とした以外は、上記試料１１２と同様の手順で試料１１９の各透明電極を得た。【０１４１】
［試料１２０の透明電極の作製］
高屈折率層に用いる材料を酸化タンタル（Ｔａ２Ｏ５）とした以外は、上記試料１１２と同様の手順で試料１２０の各透明電極を得た。【０１４２】
［試料１２１の透明電極の作製］
高屈折率層に用いる材料を酸化セリウム（ＣｅＯ２）とした以外は、上記試料１１２と同様の手順で試料１２１の各透明電極を得た。【０１４３】
［試料１２２の透明電極の作製］
以下のようにして、ＰＥＴ製の透明基板の一主面上に、アルミニウムからなるアルミニウム含有層を１ｎｍの厚さで形成し、この上部に銀からなる導電層を８ｎｍの厚さで形成した。【０１４４】
先ず、ＰＥＴ製の透明基板を市販の真空蒸着装置の基材ホルダーに固定し、タングステン製の抵抗加熱ボートにアルミニウム（Ａｌ）を入れ、これらの基板ホルダーと抵抗加熱ボートを真空蒸着装置の第１真空槽に取り付けた。次に、タングステン製の抵抗加熱ボートに銀（Ａｇ）を入れ、真空蒸着装置の第２真空槽に取り付けた。【０１４５】
次に、真空蒸着装置の第１真空槽を４×１０−４Ｐａまで減圧した後、アルミニウムの入った抵抗加熱ボートを通電して加熱した。これにより、高屈折率層上にアルミニウムからなるアルミニウム含有層を１ｎｍの厚さで設けた。【０１４６】
次に、アルミニウム含有層まで形成した基板を、第２真空槽に移し、第２真空槽を４×１０−４Ｐａまで減圧した後、銀の入った抵抗加熱ボートを通電して加熱した。これにより、蒸着速度０．１ｎｍ／秒〜０．２ｎｍ／秒で厚さ８ｎｍの銀からなる導電層を形成した。【０１４７】
［試料１２３の透明電極の作製］
以下のようにして、ＰＥＴ製の透明基板上に、酸化ニオブ（Ｎｂ２Ｏ５）からなる第２高屈折率層を３０ｎｍの厚さで形成し、この上部にアルミニウムからなるアルミニウム含有層を１ｎｍの厚さで形成し、アルミニウム含有層上に銀からなる導電層を８ｎｍの厚さで形成し、さらに、導電層上に酸化ニオブ（Ｎｂ２Ｏ５）からなる第１高屈折率層を３０ｎｍの厚さで形成した。【０１４８】
先ず、ＰＥＴ製の透明基板を市販の電子ビーム蒸着装置の基材ホルダーに固定し、酸化ニオブ（Ｎｂ２Ｏ５）を加熱ボートに入れ、これらの基板ホルダーと加熱ボートとを電子ビーム蒸着装置の真空槽に取り付けた。次に、タングステン製の抵抗加熱ボートにアルミニウム（Ａｌ）を入れ、真空蒸着装置の第１真空槽に取り付けた。また、タングステン製の抵抗加熱ボートに銀（Ａｇ）を入れ、真空蒸着装置の第２真空槽に取り付けた。【０１４９】
次に、電子ビーム蒸着装置の真空槽を４×１０−４Ｐａまで減圧した後、酸化ニオブの入った加熱ボートに電子ビームを照射し加熱して、蒸着速度０．１ｎｍ／秒〜０．２ｎｍ／秒で基板上に厚さ３０ｎｍの酸化ニオブからなる第２高屈折率層を設けた。【０１５０】
続いて、第２高屈折率層まで形成した基板を真空のまま真空蒸着装置の第１真空槽に移し、第１真空槽を４×１０−４Ｐａまで減圧した後、アルミニウムの入った抵抗加熱ボートを通電して加熱した。これにより、高屈折率層上にアルミニウムからなるアルミニウム含有層を１ｎｍの厚さで設けた。【０１５１】
次に、アルミニウム含有層まで形成した基板を第２真空槽に移し、第２真空槽を４×１０−４Ｐａまで減圧した後、銀の入った抵抗加熱ボートを通電して加熱した。これにより、蒸着速度０．１ｎｍ／秒〜０．２ｎｍ／秒で厚さ８ｎｍの銀からなる導電層を形成した。【０１５２】
次に、導電層まで形成した基板を電子ビーム蒸着装置の真空槽に移し、電子ビーム蒸着装置の真空槽を４×１０−４Ｐａまで減圧した後、酸化ニオブの入った加熱ボートに電子ビームを照射し加熱して、蒸着速度０．１ｎｍ／秒〜０．２ｎｍ／秒で導電層上に厚さ３０ｎｍの酸化ニオブからなる第１高屈折率層を設けた。【０１５３】
［実施例の各試料の評価］
上記方法により作製した試料１０１〜１２３の各透明電極について、文字の視認性、シート抵抗（面抵抗）を測定した。
文字の視認性は、文字を表した画像の上部に透明電極が形成された透明基板を重ね合わせ、これらを介しての文字の見えやすさを５段階評価した。５段階評価は、透明電極の電極面に対する方線方向を０°として０°と４５°の２つの角度から行い、これを平均した。これらの評価結果を下記表１に合わせて示す。
シート抵抗の測定は、抵抗率計（三菱化学社製ＭＣＰ−Ｔ６１０）を用い、４端子４探針法定電流印加方式で行った。
結果を下記表１に合わせて示す。【０１５４】
【表１】
2014087847.tif 000003
【０１５５】
［実施例の評価結果］
表１に示す結果から、導電層にＡｇを用いずに、ＩＴＯを用いた単層構造の試料１０１の透明電極は、１００ｎｍの厚膜でありながらも、シート抵抗が非常に高いことがわかる。また、銀ナノワイヤーを用いた単層構造の試料１０２〜１０４の透明電極では、厚さに対するシート抵抗の値が高く、さらに最もシート抵抗が低い試料１０４では、光散乱のために文字の視認性が１．５と極めて低い。【０１５６】
また、アルミニウム含有層を有していない試料１０５〜１１０は、視認性が低いことがわかる。これらは、アルミニウム含有層を備えていないことにより、導電層を構成するＡｇの凝集が起き、導電層の均一性が低下したためである。また、この試料１０５〜１１０では、Ａｇの凝集により抵抗値が大きく、導電層を１５ｎｍと厚く形成した試料１０７と試料１１０以外は、抵抗値が測定できなかった。また、試料１０７と試料１１０では、導電層が１５ｎｍと厚いため、視認性が他の試料よりも低下している。【０１５７】
アルミニウム含有層を形成し、さらに高屈折率層としてＴｉＯ２を形成した試料１１１〜１１４は、アルミニウム含有層を形成していないことを除いて同じ条件で形成された試料１０９に比べて、面抵抗及び視認性が向上している。
この結果から、アルミニウム含有層に接してＡｇ導電層が形成されることにより、導電層を構成するＡｇの凝集が抑制され、薄く均一性の高い導電層が形成されたことがわかる。【０１５８】
また、アルミニウム含有層の厚さが５ｎｍの試料１１３の視認性が最も高く、アルミニウム含有層の厚さが１０ｎｍの試料１１４では、試料１１３よりも視認性が低下している。また、試料１１１〜試料１１４においては、アルミニウム含有層の厚さが大きくなるほど、面抵抗が低下している。この結果から、アルミニウム含有層は１０ｎｍ以下であれば、アルミニウム含有層の厚さが大きいほど、このアルミニウム含有層上に形成される導電層の均一性が高くなり、導電性の高い透明電極を形成することができる。また、アルミニウムの厚さが大きすぎると、透明電極の視認性に影響を与えることがわかる。【０１５９】
アルミニウム含有層として、ＴｉＡｌ、酸化アルミニウム（Ａｌ２Ｏ３）、又は、窒化アルミニウム（ＡｌＮ）を用いた試料１１５〜１１７においても、アルミニウム含有層を除いて同じ構成の試料１１２に比べて、視認性及び抵抗値が劣るものの、十分に良好な結果が得られた。【０１６０】
また、この結果から、アルミニウム酸化物を用いた試料１１６の透明電極は、視認性が４．０、シート抵抗値が１３．１であり、試料１１２や試料１１５、試料１１７に比べると、視認性及び抵抗値が低下している。これは、アルミニウム含有層が銀原子と結合しにくい酸素原子を含んでおり、アルミニウム含有層上の電極層を構成する銀の膜質が低下するためと考えられる。このため、アルミニウム含有層としては、酸素含有量が少ない材料を用いることが好ましい。【０１６１】
同様に、高屈折率層としたＮｂ２Ｏ５、Ｔａ２Ｏ５、又は、ＣｅＯを用いた試料１１９〜１２１においても、高屈折率層を除いて同じ構成の試料１１２に比べて、視認性及び抵抗値が劣るものの、十分に良好な結果が得られた。【０１６２】
基板としてガラス基板を用いた試料１１８においても、試料１１２と同程度の結果が得られていることから、透明電極の基材としては、樹脂フィルムと同様にガラス基板を用いることができる。【０１６３】
高屈折率層が設けられていない試料１２２は、高屈折率層を有することを除き同じ構成の試料１１２に比べて、視認性が劣るものの、十分に良好な結果が得られた。また、この結果から、高屈折率層を有することにより、透明電極の視認性が向上することがわかる。【０１６４】
高屈折率層を２層形成し、導電層とアルミニウム含有層とを第１高屈折率層と第２高屈折率層で挟んだ構成の試料１２３では、高屈折率層を１層設けた構成の試料１１９に比べて視認性が向上している。この結果から、導電層とアルミニウム含有層の構成の上下に高屈折率層を設け、導電層を高屈折率層で挟む構成とすることにより、透明電極の視認性が向上することがわかる。【０１６５】
以上の結果から、本発明の構成のタッチパネル用透明電極によれば、光透過性を得るために薄膜でありながらも低抵抗な電極膜（すなわち透明電極）が得られることが確認された。さらに、均一な導電層が形成されることにより、光散乱を抑制することができ、下地となる表示画像等の視認性が向上することが確認された。特に、導電層とアルミニウム含有層とを高屈折率層で挟んだ構成、つまり、導電層に対して光の入射側と射出側との両側に高屈折率層を形成した構成とすることにより、透明電極の視認性がさらに向上することが確認された。【０１６６】
なお、本発明は上述の実施形態例において説明した構成に限定されるものではなく、その他本発明構成を逸脱しない範囲において種々の変形、変更が可能である。
【符号の説明】
【０１６７】
１０，２０，３０・・・タッチパネル用透明電極、１１・・・透明基板、１２，６６・・・アルミニウム含有層、１３・・・導電層、１４・・・保護層、２４・・・高屈折率層、３４，５３，６７・・・第２高屈折率層、３５，５４，６８・・・第１高屈折率層、４０，４０Ａ，５０，５０Ａ，６０，７１・・・タッチパネル、４１，４１Ａ・・・第１タッチパネル用透明電極、４２，４２Ａ・・・第２タッチパネル用透明電極、４３・・・第１基板、４４，６２・・・第１導電層、４５・・・第２基板、４６，６３・・・第２導電層、４７・・・前面板、４９ｘ，６９ｘ・・・ｘ配線、４９ｙ，６９ｙ・・・ｙ配線、５１・・・第１アルミニウム含有層、５２・・・第２アルミニウム含有層、５５・・・第４高屈折率層、５６・・・第３高屈折率層、５７，６１・・・基板、６４・・・接続電極、６５・・・層間絶縁膜、７０・・・表示装置、７２・・・表示パネル、７３・・・ケース部材、ｘ１・・・ｘ電極パターン、ｙ１・・・ｙ電極パターン
【図１】
2014087847.tif 000004
【図２】
2014087847.tif 000005
【図３】
2014087847.tif 000006
【図４】
2014087847.tif 000007
【図５】
2014087847.tif 000008
【図６】
2014087847.tif 000009
【図７】
2014087847.tif 000010
【図８】
2014087847.tif 000011
【図９】
2014087847.tif 000012
【図１０】
2014087847.tif 000013
【図１１】
2014087847.tif 000014
【図１２】
2014087847.tif 000015
【図１３】
2014087847.tif 000016
【図１４】
2014087847.tif 000017
【国際調査報告】
2014087847.tif 000018
2014087847.tif 000019